(57)【要約】【課題】高分子電解質膜の特性の劣化を抑制できるとともに、電解質膜と触媒層との間の良好な接合状態を実現できる膜−電極接合体（ＭＥＡ）の製造方法を提供する。【解決手段】（ｉ）電解質膜の表面に、触媒成分と前記膜を溶解しうる第１の溶媒とを含む第１の触媒インクを塗布し、前記膜に対する第１の溶媒の溶解作用により前記膜の表面を荒らし、第１の溶媒を揮発させて荒らされた前記膜の表面に触媒成分を堆積させる工程と、（ii）工程（ｉ）において堆積させた触媒成分上に、上記触媒成分と同一のまたは異なる触媒成分と第１の溶媒に比べて前記膜に対する溶解能に劣る第２の溶媒とを含む第２の触媒インクを塗布し、第２の溶媒を揮発させて触媒成分を堆積させ、前記膜の表面に当該膜と一体化された触媒層を形成する工程とを含むＭＥＡの製造方法とする。【選択図】図１Ｅ
2008311197.tif 000002
【特許請求の範囲】
【請求項１】
高分子電解質膜の表面に、当該膜と一体化された触媒層が形成された燃料電池用膜−電極接合体（ＭＥＡ）の製造方法であって、
（ｉ）高分子電解質膜の表面に、触媒成分と前記膜を溶解しうる第１の溶媒とを含む第１の触媒インクを塗布し、前記膜に対する前記第１の溶媒の溶解作用により前記膜の表面を荒らし、前記第１の溶媒を揮発させて前記荒らされた膜の表面に触媒成分を堆積させる工程と、
（ii）前記工程（ｉ）において堆積させた触媒成分上に、前記触媒成分と同一のまたは異なる触媒成分と、前記第１の溶媒に比べて前記膜に対する溶解能に劣る第２の溶媒とを含む第２の触媒インクを塗布し、前記第２の溶媒を揮発させて触媒成分を堆積させ、前記膜の表面に当該膜と一体化された触媒層を形成する工程と、を含む、燃料電池用膜−電極接合体の製造方法。
【請求項２】
前記第２の溶媒が、前記高分子電解質膜を溶解しない溶媒である請求項１に記載の燃料電池用膜−電極接合体の製造方法。
【請求項３】
前記工程（ｉ）を加熱雰囲気下において行う請求項１に記載の燃料電池用膜−電極接合体の製造方法。
【請求項４】
前記工程（ｉ）において堆積させる触媒成分の厚さが、０．１〜１０μｍの範囲である請求項１に記載の燃料電池用膜−電極接合体の製造方法。
【請求項５】
前記工程（ｉ）において、前記膜の表面を、ＪＩＳ  Ｂ０６０１（１９９４）に規定する算術表面粗さＲaにして０．０５〜１．０μｍとなるように荒らす、請求項１に記載の燃料電池用膜−電極接合体の製造方法。
【請求項６】
前記高分子電解質膜が、ポリフッ化ビニリデンを含み、
前記第１の溶媒が、シクロヘキサノン、Ｎ−メチル−ピロリドン、Ｎ，Ｎ−ジメチルフォルムアミド、Ｎ，Ｎ−ジメチルアセトアミド、ジメチルスルホキシド、メチルイソブチルケトン、メチルエチルケトン、メチルプロピルケトン、ジオキサンおよびアセトンから選ばれる少なくとも１種である請求項１に記載の燃料電池用膜−電極接合体の製造方法。
【請求項７】
前記高分子電解質膜が、超高分子量ポリエチレンおよび高密度ポリエチレンから選ばれる少なくとも１種を含み、
前記第１の溶媒が、シクロヘキサノン、メチルイソブチルケトン、メチルエチルケトン、メチルプロピルケトン、アセトン、キシレン、トルエン、エチルベンゼンおよびo−ジクロロベンゼンから選ばれる少なくとも１種である請求項１に記載の燃料電池用膜−電極接合体の製造方法。
【請求項８】
前記高分子電解質膜が、エチレン−テトラフルオロエチレン共重合体を含み、
前記第１の溶媒が、Ｎ−メチルピロリドン、Ｎ，Ｎ−ジメチルフォルムアミド、イソプロピルエーテル、イソプロピルベンゼンおよびエチルベンゼンから選ばれる少なくとも１種である請求項１に記載の燃料電池用膜−電極接合体の製造方法。
【請求項９】
前記第２の溶媒が、炭素数４以下の鎖状アルコールと水との混合溶媒である請求項１に記載の燃料電池用膜−電極接合体の製造方法。
【請求項１０】
前記鎖状アルコールが、プロピルアルコールである請求項９に記載の燃料電池用膜−電極接合体の製造方法。
【請求項１１】
前記高分子電解質膜は、イオン伝導性を有する基を有する高分子鎖が樹脂基材にグラフト重合した構造を有する請求項１に記載の燃料電池用膜−電極接合体の製造方法。
【請求項１２】
前記基材が、フッ素樹脂からなる請求項１１に記載の燃料電池用膜−電極接合体の製造方法。
【請求項１３】
前記工程（ii）の後に、前記高分子電解質膜とともに前記触媒層を狭持するように、ガス拡散層を配置する工程をさらに実施する請求項１に記載の燃料電池用膜−電極接合体の製造方法。
【請求項１４】
請求項１〜１３のいずれかに記載の製造方法により得た燃料電池用膜−電極接合体。
【請求項１５】
請求項１４に記載の燃料電池用膜−電極接合体を、発電要素として備える燃料電池。
【発明の詳細な説明】
【技術分野】
【０００１】
本発明は、燃料電池、特に固体高分子型燃料電池（ＰＥＦＣ）、に用いられる膜−電極接合体（ＭＥＡ）の製造方法、膜−電極接合体ならびに燃料電池に関する。
【背景技術】
【０００２】
近年、高効率および低環境負荷を実現できる燃料電池が、次世代のエネルギー源として期待されている。特に、電解質として、高分子からなるプロトン導電性膜（高分子電解質膜）を用いた固体高分子型燃料電池（ＰＥＦＣ）は、自動車などの車両用動力源、家庭用コジェネレーションのエネルギー源、あるいは、長時間の連続使用の要求が高い携帯機器用電源としての応用が期待されており、最も注目を集めている。ＰＥＦＣには、その発電要素として、高分子電解質膜と、当該膜を狭持するように配置された一対の触媒層（アノードおよびカソードに相当する）とが一体化され、必要に応じて、上記電解質膜および触媒層を狭持する一対のガス拡散層がさらに配置された、膜−電極接合体（ＭＥＡ：Membrane-Electrode Assembly）が広く用いられている。
【０００３】
ＭＥＡには、大きく分けて２種類の作製方法がある。一つは、カーボンペーパーなどからなるガス拡散層の表面に、触媒成分を含有する「インク」を塗布して乾燥させ、ガス拡散層の表面に触媒層を形成した後に、触媒層と高分子電解質膜とが接するように、ガス拡散層および電解質膜を接合する方法である。もう一つは、高分子電解質膜の表面に、触媒成分を含有する「インク」を塗布して乾燥させ、インク中の触媒成分を電解質膜の表面に堆積させて、高分子膜と一体化された触媒層を形成する方法である。
【０００４】
前者の方法では、電解質膜と拡散層とを接合するために高温プレスの実施が一般的であるが、電解質膜を構成する高分子体およびガス拡散層の種類によっては、過酷なプレス条件が要求され、プレス時の熱と圧力とにより電解質膜の変質が生じることがある。また、電解質膜の変質を抑制するためにプレス条件を緩和すると、両者の接合が不十分となって、後の燃料電池製造工程において、あるいは発電時に、両者が剥離することがある。この問題を解決するために、高分子電解質膜の表面を一時的に液相化または軟化させた状態で加圧接合を行う方法が提案されているが（特許文献１参照）、この方法では、軟化した電解質膜が圧迫されることで膜の変形や局所的な厚さのばらつきが生じることがあり、電解質膜としての特性が劣化することがある。
【０００５】
一方、後者の方法では、触媒層を形成する際に電解質膜への圧迫がないため、電解質膜としての本来の特性を維持した状態でＭＥＡを形成できる点において、前者の方法よりも優位である。しかし、この方法では、インクと電解質膜との親和性が低い場合、電解質膜と当該膜の表面に堆積させた触媒層との接合が不十分となって、膜から触媒層が剥がれたり、両者の界面抵抗が増大するなどの問題が生じることがある。インクと電解質膜との親和性を高めることを目的として、例えば、インクに含まれる溶媒を、単に、電解質膜を構成する高分子体に対する溶解性が高いものとすると、当該溶媒による電解質膜の溶解が過度に進行して、その特性が低下することがある。
【特許文献１】特開２００５−２２２８９４号公報
【発明の開示】
【発明が解決しようとする課題】
【０００６】
そこで本発明は、高分子電解質膜の表面に触媒成分を含有する触媒インクを塗布することにより、高分子膜と一体化された触媒層を形成する燃料電池用ＭＥＡの製造方法であって、電解質膜の特性の劣化を抑制できるとともに、電解質膜と触媒層との間の良好な接合状態を実現できる方法の提供を目的とする。
【課題を解決するための手段】
【０００７】
本発明の製造方法は、高分子電解質膜の表面に、当該膜と一体化された触媒層が形成された燃料電池用膜−電極接合体（ＭＥＡ）の製造方法であって、（ｉ）高分子電解質膜の表面に、触媒成分と前記膜を溶解しうる第１の溶媒とを含む第１の触媒インクを塗布し、前記膜に対する前記第１の溶媒の溶解作用により前記膜の表面を荒らし、前記第１の溶媒を揮発させて前記荒らされた膜の表面に触媒成分を堆積させる工程と、（ii）前記工程（ｉ）において堆積させた触媒成分上に、前記触媒成分と同一のまたは異なる触媒成分と、前記第１の溶媒に比べて前記膜に対する溶解能に劣る第２の溶媒とを含む第２の触媒インクを塗布し、前記第２の溶媒を揮発させて触媒成分を堆積させ、前記膜の表面に当該膜と一体化された触媒層を形成する工程とを含む。
【０００８】
本発明の燃料電池用膜−電極接合体は、上記本発明の製造方法により得た接合体である。
【０００９】
本発明の燃料電池は、上記本発明の燃料電池用膜−電極接合体を備える。
【発明の効果】
【００１０】
本発明の方法では、高分子電解質膜の表面に塗布する触媒インクとして、従来のような一種類のインクではなく、当該膜を溶解しうる第１の溶媒を含む第１の触媒インクと、第１の溶媒に比べて当該膜に対する溶解能に劣る、好ましくは当該膜を溶解しない、第２の溶媒を含む第２の触媒インクとを用い、さらに、その塗布の順序を定めている。
【００１１】
電解質膜の表面への第１のインクの塗布（工程（ｉ））では、当該インクに含まれる第１の溶媒によって、膜の表面が溶解して微細な凹凸が形成される（表面が荒らされる）が、当該インクには触媒成分が含まれているため、第１の溶媒の揮発に伴い、形成された凹凸の形状に従うように触媒成分が膜表面に堆積する。即ち、工程（ｉ）では、第１の溶媒の溶解作用により膜表面に形成された凹凸部を一種のアンカーとして、当該表面と強く接合した触媒層（第１の触媒層）を形成できる。
【００１２】
一方、工程（ｉ）の後で実施される、第１の触媒層上への第２のインクの塗布（工程（ii））では、当該インクに含まれる第２の溶媒の電解質膜に対する溶解能が、第１の溶媒に比べて劣るため、電解質膜を過度に溶解または膨潤して当該膜を劣化させることなく、触媒成分をさらに堆積させることができ（第２の触媒層が形成される）、工程（ｉ）で形成した第１の触媒層と合わせて、電解質膜と一体化した触媒層を形成できる。
【００１３】
従って、工程（ｉ）、（ii）により、電解質膜の特性の劣化が抑制されるとともに、電解質膜と触媒層との間の良好な接合状態が実現されたＭＥＡを製造できる。
【発明を実施するための最良の形態】
【００１４】
本発明の製造方法の一例を、図１Ａ〜図１Ｅに示す。
【００１５】
最初に、高分子電解質膜１の表面に第１の触媒インク２を塗布する（図１Ａ）。インク２が塗布されると、インク２に含まれる第１の溶媒によって電解質膜１の表面が溶解し、当該表面に微細な凹凸が形成される（図１Ｂ）。インク２には触媒成分が含まれており、当該触媒成分は、第１の溶媒の揮発に伴い、形成された凹凸に従うように電解質膜１の表面に堆積し、図１Ｃに示すように、凹凸部３を一種のアンカーとして、当該表面と強く接合した第１の触媒層４が形成される（工程（ｉ））。
【００１６】
次に、上記のように形成した第１の触媒層４上に、第２の触媒インク５を塗布する（図１Ｄ）。インク５に含まれる第２の溶媒が揮発すると、インク５中の触媒成分が第１の触媒層４上に堆積して第２の触媒層６が形成される。また、塗布されたインク５の一部は第１の触媒層４に浸透するため、インク５中の触媒成分の一部は第１の触媒層４の内部にも堆積し、両触媒層は一体となる。このようにして、図１Ｅに示すように、電解質膜１の表面に、当該膜と接合した触媒層７が形成された燃料電池用ＭＥＡ８を得ることができる（工程（ii））。なお、第１および第２の触媒層における「第１」、「第２」の名称は、各工程の説明の便宜を図るために用いたものであり、実際には、塗布されたインク５の一部が第１の触媒層４に浸透することもあって、両者の境界は観察されないことがある。
【００１７】
第１の触媒インク２が含む第１の溶媒は、電解質膜１の表面に塗布可能な触媒インクを形成できるとともに、電解質膜１を溶解できる限り特に限定されない。
【００１８】
第２の触媒インク５が含む第２の溶媒は、第１の触媒層４上に塗布可能な触媒インクを形成できるとともに、第１の溶媒に比べて電解質膜１に対する溶解能に劣ればよいが、電解質膜１を溶解しない溶媒であることが好ましい。この場合、ＭＥＡ形成時における電解質膜の特性の劣化をより抑制できる。
【００１９】
第１の溶媒は、典型的には、高分子電解質膜１を構成する高分子体の良溶媒であり、第２の溶媒は、典型的には、上記高分子体の貧溶媒または非溶媒である。高分子電解質膜１が、後述するように、イオン伝導性を有する基を有する高分子鎖が樹脂基材にグラフト重合した構造を有する場合、例えば、第１の溶媒は、上記樹脂基材を構成する高分子体（「電解質膜の基材成分」ともいえる）の良溶媒であり、第２の溶媒は、上記樹脂基材を構成する高分子体の貧溶媒であってもよい。
【００２０】
工程（ｉ）において、高分子電解質膜１の表面に第１の触媒インク２を塗布する方法は特に限定されず、スプレーなどによる噴霧、コーターなどによる塗工、あるいは、転写などの各種の塗布手段を用いればよい。特に、噴霧により第１の触媒インク２を塗布する方法が、薄くかつ均一な厚さの第１の触媒層４の形成が容易であることから好ましい。
【００２１】
工程（ｉ）は、第１の溶媒による電解質膜１の溶解と、第１の溶媒の揮発による触媒成分の堆積とのバランスを図るために、温度制御雰囲気下で行ってもよく、例えば、加熱雰囲気下で行ってもよい。
【００２２】
加熱雰囲気の温度は、用いる電解質膜および第１の溶媒の種類に応じて、電解質膜の溶解が過度に進行しない範囲で、適宜設定すればよく、例えば、６０℃〜１３０℃程度の範囲であってもよい。当該温度が過度に低くなると、第１の溶媒の揮発が遅れることで当該溶媒による電解質膜の溶解が過度に進行したり、第１の溶媒により電解質膜が過度に膨潤し変形したりして、電解質膜の特性が劣化することがある。一方、当該温度が過度に高くなると、電解質膜の表面が十分に荒らされる前に第１の溶媒が揮発し、触媒成分が堆積することで、電解質膜と第１の触媒層との十分な接合が確保できなくなることがある。
【００２３】
工程（ｉ）を加熱雰囲気下で行うには、例えば、上記温度に保持した恒温槽中において工程（ｉ）を実施してもよいし、単に、上記温度に保持したホットプレートなどの加熱手段上に電解質膜を配置して、当該膜の表面に第１の触媒インクを塗布してもよい。
【００２４】
工程（ｉ）において堆積させる触媒成分の厚さ、即ち、第１の触媒層の厚さは特に限定されないが、０．１μｍ〜１０μｍ程度の範囲が好ましい。当該厚さが０．１μｍ未満の場合、第１の触媒層と電解質膜との十分な接合が確保できないことがある。一方、当該厚さが１０μｍを超えると、第１の溶媒を揮発させるために高い温度が必要となって、第１の触媒層と電解質膜との十分な接合が確保できなくなることがある他、工程（ｉ）の実施に長時間を要して、ＭＥＡの生産効率が低下することがある。
【００２５】
工程（ｉ）において電解質膜の表面を荒らす程度は特に限定されないが、当該膜の表面を、ＪＩＳ  Ｂ０６０１（１９９４）に規定する算術表面粗さＲaにして０．０５〜１．０μｍの範囲となるように荒らすことが好ましい。Ｒaが０．０５μｍ未満の場合、膜表面の凹凸が過度に微細となって、凹凸部３によるアンカー効果が十分に得られず、第１の触媒層と電解質膜との十分な接合が確保できないことがある。一方、Ｒaが１．０μｍを超えると、電解質膜自身の厚さが不均一となって、電解質膜としての特性が劣化することがある。
【００２６】
Ｒaは、走査型電子顕微鏡（ＳＥＭ）などによる電解質膜の断面の画像解析などにより求めることができる。
【００２７】
工程（ｉ）における電解質膜の表面を荒らす程度は、工程（ｉ）を実施する温度、塗布する第１の触媒インクの量などにより制御できる。
【００２８】
高分子電解質膜と、当該膜を溶解しうる第１の溶媒との組み合わせとして、以下の組み合わせが例示できる。
【００２９】
例えば、高分子電解質膜がポリフッ化ビニリデンを含み、第１の溶媒が、シクロヘキサノン、Ｎ−メチル−ピロリドン、Ｎ，Ｎ−ジメチルフォルムアミド、Ｎ，Ｎ−ジメチルアセトアミド、ジメチルスルホキシド、メチルイソブチルケトン、メチルエチルケトン、メチルプロピルケトン、ジオキサンおよびアセトンから選ばれる少なくとも１種である組み合わせ。
【００３０】
例えば、高分子電解質膜が、超高分子量ポリエチレンおよび高密度ポリエチレンから選ばれる少なくとも１種を含み、第１の溶媒が、シクロヘキサノン、メチルイソブチルケトン、メチルエチルケトン、メチルプロピルケトン、アセトン、キシレン、トルエン、エチルベンゼンおよびo−ジクロロベンゼンから選ばれる少なくとも１種である組み合わせ。
【００３１】
例えば、高分子電解質膜が、エチレン−テトラフルオロエチレン共重合体を含み、第１の溶媒が、Ｎ−メチルピロリドン、Ｎ，Ｎ−ジメチルフォルムアミド、イソプロピルエーテル、イソプロピルベンゼンおよびエチルベンゼンから選ばれる少なくとも１種である組み合わせ。
【００３２】
これらの組み合わせにおいて示される第１の溶媒は、高分子電解質膜を構成する上記各高分子体の良溶媒である。
【００３３】
第１のインク２が含む触媒成分は、触媒層となった後に燃料電池の触媒（アノード触媒またはカソード触媒）として機能できる限り特に限定されない。例えば、白金（Ｐｔ）、パラジウム（Ｐｄ）、ルテニウム（Ｒｕ）などの触媒粒子が担持されたカーボン粒子が、触媒成分として挙げられる。
【００３４】
第１の触媒インク２に含まれる触媒成分と、第２の触媒インク５に含まれる触媒成分とは、同一であっても異なっていてもよい。
【００３５】
第１のインク２は、第１の溶媒および触媒成分以外の物質を含んでいてもよく、例えば、形成された触媒層中において三相界面を確立するために、パーフルオロカーボンスルホン酸（例えば、デュポン社製ナフィオン（登録商標））などの高分子電解質と、当該電解質の溶媒（例えば、電解質がパーフルオロカーボンスルホン酸である場合、プロピルアルコール）を含んでいてもよい。
【００３６】
電解質膜１の構成は特に限定されず、均一な構造を有していてもよいし、例えば、後述の実施例に示すように、樹脂基材、例えばフッ素樹脂からなる樹脂基材、に、イオン伝導性を有する基を有する高分子鎖をグラフト重合させた構造を有していてもよい。
【００３７】
工程（ii）において、第１の触媒層４の表面に第２の触媒インク５を塗布する方法は特に限定されず、工程（ｉ）において電解質膜１の表面に第１の触媒インク２を塗布する方法と同様であればよい。特に、噴霧により第２の触媒インク５を塗布する方法が、均一な厚さの第２の触媒層６の形成が容易であることから好ましい。
【００３８】
工程（ii）は、第２の溶媒の揮発による触媒成分の堆積を促進するために、温度制御雰囲気下で行ってもよく、例えば、加熱雰囲気下で行ってもよい。
【００３９】
加熱雰囲気の温度は、用いる第２の溶媒の種類に応じて適宜設定すればよい。
【００４０】
工程（ii）において堆積させる触媒成分の厚さ、即ち、第２の触媒層の厚さは特に限定されず、得たい触媒層７の厚さと工程（ｉ）で形成した第１の触媒層４の厚さとに基づいて調整すればよい。第２の触媒層の厚さは、例えば、１０μｍ〜２００μｍ程度の範囲である。
【００４１】
第２の溶媒の具体的な種類としては、例えば、炭素数４以下の鎖状アルコールと水との混合溶媒が挙げられる。これらの溶媒は、上述した組み合わせで示した各高分子体に対して非溶媒である。
【００４２】
上記炭素数４以下の鎖状アルコールは、例えば、プロピルアルコールであってもよい。プロピルアルコールは、形成された触媒層中において三相界面を確立するために、第２の触媒インクがパーフルオロカーボンスルホン酸を含む場合に、当該電解質の溶媒としての役割も担うことができる。
【００４３】
第２の触媒インクは、第１の触媒インクと同様に、第２の溶媒および触媒成分以外の物質を含んでいてもよい。
【００４４】
本発明の製造方法では、工程（ii）の後に、工程（ｉ）、（ii）により形成した高分子電解質膜と触媒層との接合体に対し、当該触媒層を電解質膜とともに狭持するようにガス拡散層を配置する工程を、さらに実施してもよい。この工程の実施により、ガス拡散層をさらに有するＭＥＡを形成できる。ガス拡散層の配置方法は、従来の方法に従えばよい。
【００４５】
配置するガス拡散層の種類は特に限定されず、導電性およびガス透過性を有する、燃料電池に一般的に用いられるガス拡散層であればよい。このようなガス拡散層としては、例えば、カーボンクロス、カーボンペーパー、カーボンフェルトなどのカーボン繊維の織布、不織布などが挙げられる。
【００４６】
本発明の燃料電池用ＭＥＡの一例を、図２に示す。
【００４７】
図２に示すＭＥＡ２１は、電解質膜１の双方の主面上に、当該膜と一体化するように一対の触媒層７ａ、７ｂが形成されており、触媒層７ａ、７ｂは、上述した本発明の製造方法により電解質膜１の表面に形成された層である。触媒層７ａ、７ｂは、それぞれ、アノード触媒層およびカソード触媒層に対応する。このようなＭＥＡ２１は、例えば、電解質膜１のそれぞれの主面に対して上記工程（ｉ）、(ii）を実施し、触媒層７ａ、７ｂを形成して得ることができる。
【００４８】
ＭＥＡ２１では、触媒層７ａ、７ｂと電解質膜１との接合状態が良好であり、電解質膜１から触媒層７ａ、７ｂが剥離しにくい他、両者の間の界面抵抗を低くすることができる。即ち、耐久性に優れ、発電特性に優れる燃料電池用ＭＥＡとすることができる。
【００４９】
図３に、本発明の燃料電池用ＭＥＡの別の一例を示す。図３に示すＭＥＡ３１は、図２に示す電解質膜１および触媒層７ａ、７ｂを狭持するように、一対のガス拡散層１２ａ、１２ｂが配置された構造を有する。このようなＭＥＡ３１は、例えば、電解質膜１のそれぞれの主面に対して上記工程（ｉ）、（ii）を実施して触媒層７ａ、７ｂを形成した後、当該電解質膜１および触媒層７ａ、７ｂを狭持するように、一対のガス拡散層１２ａ、１２ｂを配置して得ることができる。
【００５０】
本発明の燃料電池の一例を、図４に示す。
【００５１】
図４に示す燃料電池１１は、図３に示すＭＥＡ３１と、ＭＥＡ３１を狭持するように配置された一対のセパレータ（アノードセパレータ１３ａおよびカソードセパレータ１３ｂ）とを備えている。燃料電池１１を構成する各部材は、各部材の主面に垂直な方向に、所定の圧力が印加された状態で保持されている。
【００５２】
燃料電池１１は、典型的には、固体高分子型燃料電池（ＰＥＦＣ）であり、電解質膜１の種類によっては、リン酸型燃料電池（ＰＡＦＣ）とすることもできる。なお、ＰＥＦＣには、ダイレクトメタノール型燃料電池（ＤＭＦＣ）を含む。
【００５３】
ＭＥＡ３１は本発明の膜−電極接合体であり、このようなＭＥＡ３１を備える燃料電池１１は、ＭＥＡ３１における電解質膜１と触媒層７ａ、７ｂとが互いに剥離しにくいことに基づいて耐久性に優れるとともに、電解質膜１と触媒層７ａ、７ｂとの間の界面抵抗が低いことに基づいて発電特性に優れる。
【００５４】
図４に示す燃料電池１１は単セル（シングルセル）であるが、このような単セルを複数積層して、燃料電池スタックとしてもよい。
【００５５】
セパレータ１３ａ、１３ｂは、導電性を有しており、通常、カーボンまたはＳＵＳなどの金属から構成される。各々のセパレータ１３ａ、１３ｂには、燃料ガス流路１４ａおよび酸化剤ガス流路１４ｂが形成されており、各流路を介して、燃料ガスおよび酸化剤ガスが、それぞれ、触媒層７ａおよび７ｂに供給される。
【００５６】
本発明の燃料電池が備える部材は、図４に示す各部材に限定されず、燃料電池として一般的に用いられるその他の部材を備えていてもよい。
【実施例】
【００５７】
以下、実施例により、本発明をさらに詳細に説明する。本発明は、以下に示す実施例に限定されない。
【００５８】
（カソード触媒層を形成するための触媒インク原液（Ａ）の調製）
カソード触媒成分としてＰｔ（白金）担持カーボン３ｇ、ならびに、ｎ−プロピルアルコール１６ｇ、イソプロピルアルコール１９ｇ、水２１ｇおよびデュポン社製ナフィオン（登録商標）溶液（ＤＥ２０２０ＣＳ、固形分２０重量％）８ｇを秤量、混合し、得られた混合体を遊星ボールミルを用いて攪拌、混合した後、ミルより取り出して冷蔵庫で１日以上放置して、カソード触媒層を形成するための触媒インク原液（Ａ）を得た。
【００５９】
（アノード触媒層を形成するための触媒インク原液（Ｂ）の調製）
アノード触媒成分としてＰｔ−Ｒｕ（ルテニウム）混合粉末（Ｐｔ／Ｒｕ（重量比）＝６７／３３）５ｇ、ならびに、ｎ−プロピルアルコール１５ｇ、イソプロピルアルコール１６ｇ、水１９ｇおよび原液（Ａ）の調製に用いたナフィオン溶液３ｇを秤量、混合し、得られた混合体を遊星ボールミルを用いて攪拌、混合した後、ミルより取り出して冷蔵庫で１日以上放置して、アノード触媒層を形成するための触媒インク原液（Ｂ）を得た。
【００６０】
（高分子電解質膜の作製）
電解質膜に用いる高分子基材として、１０ｃｍ角に切断したポリフッ化ビニリデン（ＰＶｄＦ）フィルム（膜厚５０μｍ）を準備し、当該フィルムの表面に、室温、大気雰囲気下において、加速電圧を２５０ｋＶとして得た電子線を線量にして３０ｋＧｙ照射した。照射後のＰＶｄＦフィルムを、電子線照射により生成したラジカルが維持されるように、ドライアイス温度にまで冷却して保管した後、当該フィルムを、スチレンモノマー２００ｇ、ジビニルベンゼン６．９４ｇ、メタノール１００ｇおよびクロロホルム１００ｇを混合し、９０℃のオイルバスで加熱して沸騰させて得たグラフト重合溶液に浸漬し、スチレンをグラフト重合させた。グラフト重合を行う際には、重合前後におけるフィルムの重量増加率が１３％になるように、重合時間を調整した。
【００６１】
重合完了後、ＰＶｄＦフィルムを重合溶液から取り出し、トルエン中において１２時間洗浄し、さらにメタノール中において１０分間洗浄した後、６０℃の乾燥炉中において乾燥させて、ポリスチレン鎖がグラフト重合したＰＶｄＦフィルムを得た。
【００６２】
次に、得られたフィルムを、濃度０．２Ｍの1,3,5-トリメチルベンゼン-2-スルホン酸／ｏ−ジクロロベンゼン溶液中に浸漬し、1３５℃で３０分処理して、ポリスチレン鎖にスルホン基を導入した。次に、ポリスチレン鎖にスルホン基を導入したフィルムを、イソプロピルアルコール中で３０分間、２回洗浄し、さらに６０℃の温水中で３０分間洗浄した後、６０℃の乾燥炉中において乾燥させて、ＰＶｄＦからなる基材の表面に、イオン伝導基としてスルホン基を有するポリスチレン鎖がグラフト重合した構造を有する高分子電解質膜を得た。
【００６３】
（実施例および比較例サンプルの作製）
−サンプル１−
１０分以上攪拌した触媒インク原液（Ａ）１ｇに、第１の溶媒としてＮ−メチルピロリドン１ｇを加えてさらに１０分以上攪拌し、後の工程においてカソード触媒層の一部となる第１の触媒インク（Ａ）を調製した。これとは別に、上記のように作製した高分子電解質膜を７ｃｍ角に裁断後、５ｃｍ×５ｃｍの正方形状に膜の表面が露出するようにガラス板に貼付し、１００℃に加熱したホットプレート上に設置した。次に、ホットプレート上にある電解質膜の露出面に、上記調製した第１の触媒インク（Ａ）を、エアスプレーにより、第１の溶媒を揮発させながら１０分以上かけて断続的に噴霧して、カソード触媒成分を含む第１の触媒層を形成した。
【００６４】
次に、１０分以上攪拌した触媒インク原液（Ａ）５ｇに、第２の溶媒として、ｎ−プロピルアルコール／イソプロピルアルコール／水（重量比１：１：１）の混合溶媒５ｇを加えてさらに１０分以上攪拌し、後の工程においてカソード触媒層の一部となる第２の触媒インク（Ａ）を調製した。
【００６５】
次に、第１の触媒層が形成された電解質膜における当該触媒層上に、第２の触媒インク（Ａ）を、エアスプレーにより、第２の溶媒を揮発させながら２０分以上かけて断続的に噴霧して第２の触媒層を形成し、電解質膜の一方の表面に、当該膜と接合、一体化したカソード触媒層が形成された評価用サンプル（サンプル１）を得た。
【００６６】
形成したカソード触媒層のＰｔ担持量を、触媒層を形成する前後におけるサンプルの重量増加率から評価したところ、１．５ｍｇ／ｃｍ2であった。
【００６７】
−サンプル２−
１０分以上攪拌した触媒インク原液（Ｂ）０．５ｇに、第１の溶媒としてＮ−メチルピロリドン１ｇを加えてさらに１０分以上攪拌し、後の工程においてアノード触媒層の一部となる第１の触媒インク（Ｂ）を調製した。これとは別に、上記のように作製した高分子電解質膜を７ｃｍ角に裁断後、５ｃｍ×５ｃｍの正方形状に膜の表面が露出するようにガラス板に貼付し、１００℃に加熱したホットプレート上に設置した。次に、ホットプレート上にある電解質膜の露出面に、上記調製した第１の触媒インク（Ｂ）を、エアスプレーにより、第１の溶媒を揮発させながら１０分以上かけて断続的に噴霧し、アノード触媒成分を含む第１の触媒層を形成した。
【００６８】
次に、１０分以上攪拌した触媒インク原液（Ｂ）２．５ｇに、第２の溶媒として、ｎ−プロピルアルコール／イソプロピルアルコール／水（重量比１：１：１）の混合溶媒３ｇを加えてさらに１０分以上攪拌し、後の工程においてアノード触媒層の一部となる第２の触媒インク（Ｂ）を調製した。
【００６９】
次に、第１の触媒層が形成された電解質膜における当該触媒層上に、第２の触媒インク（Ｂ）を、エアスプレーにより、第２の溶媒を揮発させながら２０分以上かけて断続的に噴霧して第２の触媒層を形成し、電解質膜の一方の表面に、当該膜と接合、一体化したアノード触媒層が形成された評価用サンプル（サンプル２）を得た。
【００７０】
形成したアノード触媒層のＰｔ−Ｒｕ担持量を、サンプル１におけるＰｔ担持量と同様に評価したところ、３．０ｍｇ／ｃｍ2であった。
【００７１】
−サンプル３−
サンプル２におけるアノード触媒層が形成されている面とは反対側の面に、サンプル１と同様にしてカソード触媒層を形成し、電解質膜を狭持するようにアノード触媒層およびカソード触媒層が接合され、各触媒層と電解質膜とが一体化したＭＥＡサンプル（サンプル３）を得た。
【００７２】
−サンプルＡ（比較例）−
１０分以上攪拌した触媒インク原液（Ａ）６ｇに、ｎ−プロピルアルコール／イソプロピルアルコール／水（重量比１：１：１）の混合溶媒６ｇを加えてさらに１０分以上攪拌し、後の工程においてカソード触媒層となる触媒インク（Ｃ）を調製した。これとは別に、上記のように作製した高分子電解質膜を７ｃｍ角に裁断後、５ｃｍ×５ｃｍの正方形状に膜の表面が露出するようにガラス板に貼付し、１００℃に加熱したホットプレート上に設置した。次に、ホットプレート上にある電解質膜の露出面に、上記調製した触媒インク（Ｃ）を、エアスプレーにより、触媒インク（Ｃ）に含まれる溶媒成分を揮発させながら３０分以上かけて断続的に噴霧し、カソード触媒層を形成して、電解質膜の一方の表面に、当該膜と一体化したカソード触媒層が形成された評価用サンプル（サンプルＡ）を得た。
【００７３】
形成したカソード触媒層のＰｔ担持量を、サンプル１におけるＰｔ担持量と同様に評価したところ、１．５ｍｇ／ｃｍ2であった。
【００７４】
−サンプルＢ（比較例）−
１０分以上攪拌した触媒インク原液（Ｂ）３ｇに、ｎ−プロピルアルコール／イソプロピルアルコール／水（重量比１：１：１）の混合溶媒３ｇを加えてさらに１０分以上攪拌し、後の工程においてアノード触媒層となる触媒インク（Ｄ）を調製した。これとは別に、上記のように作製した高分子電解質膜を７ｃｍ角に裁断後、５ｃｍ×５ｃｍの正方形状に膜の表面が露出するようにガラス板に貼付し、１００℃に加熱したホットプレート上に設置した。次に、ホットプレート上にある電解質膜の露出面に、上記調製した触媒インク（Ｄ）を、エアスプレーにより、触媒インク（Ｄ）に含まれる溶媒成分を揮発させながら３０分以上かけて断続的に噴霧し、アノード触媒層を形成して、電解質膜の一方の表面に、当該膜と一体化したアノード触媒層が形成された評価用サンプル（サンプルＢ）を得た。
【００７５】
形成したアノード触媒層のＰｔ−Ｒｕ担持量を、サンプル１におけるＰｔ担持量と同様に評価したところ、３．０ｍｇ／ｃｍ2であった。
【００７６】
−サンプルＣ（比較例）−
サンプルＢにおけるアノード触媒層が形成されている面とは反対側の面に、サンプルＡと同様にしてカソード触媒層を形成し、電解質膜を狭持するようにアノード触媒層およびカソード触媒層が接合され、各触媒層と電解質膜とが一体化したＭＥＡサンプル（サンプルＣ）を得た。
【００７７】
（電解質膜の表面の評価）
サンプル３、Ｃについて、その断面を走査型電子顕微鏡（ＳＥＭ）により観察し、ＪＩＳ  Ｂ０６０１（１９９４）の規定に基づいて、電解質膜の表面における算術平均粗さＲaを求めたところ、サンプル３のＲaは０．２１μｍ、サンプルＣのＲaは０．０３μｍであった。
【００７８】
サンプル３の断面のＳＥＭ観察像を図５に、サンプルＣの断面のＳＥＭ観察像を図６に示す。図５、６に示すように、比較例であるサンプルＣの表面がほぼ均一であるのに対して、サンプル３の表面には、微細な凹凸が形成されていることがわかった。また、図５に示すように、サンプル３では、電解質膜の内部に潜り込むように凹部が形成されている（図５における部分Ａ参照）が、このような部分にも、当該部分を充填するように触媒成分が堆積していた。なお、図５、６では、電解質膜と触媒層との界面をわかりやすくするために、当該界面に対応する破線を記している。
【００７９】
（電解質膜と触媒層との接合性の評価）
電解質膜の一方の面に触媒層が形成されたサンプル１、２、ＡおよびＢについて、電解質膜と触媒層との接合状態の評価を、触媒層維持率の評価により、以下のように行った。
【００８０】
各サンプルを秤量して洗浄処理前の重量Ｗ１（ｇ）を求めた後、当該サンプルを、触媒層が露出するようにポリテトラフルオロエチレン（ＰＴＦＥ）シート上に固定し、全体を十分な量の純水に浸漬させた状態で、超音波洗浄装置により３０分間、洗浄処理を行った。次に、処理したサンプルを乾燥後に秤量して、洗浄処理後の重量Ｗ２（ｇ）を求めた。これとは別に、電解質膜のみの重量Ｗ３（ｇ）を予め求めておき、以下の式により、触媒層維持率（％）を求めた。触媒層維持率が高いほど、電解質膜と触媒層との接合が強く、接合状態が良好であるといえる。
【００８１】
触媒層維持率（％）＝｛１−（Ｗ１−Ｗ２）／（Ｗ１−Ｗ３）｝×１００
上記式において、Ｗ１−Ｗ２（ｇ）は、洗浄処理によって電解質膜から剥離した触媒層の重量に、また、Ｗ１−Ｗ３（ｇ）は、洗浄処理前に各サンプルが有する触媒層の重量に相当する。
【００８２】
（発電特性の評価）
電解質膜の双方の面に触媒層が形成されたサンプル３、Ｃについて、その発電特性の評価を、以下のように行った。
【００８３】
各サンプルを狭持するように、カーボンペーパーからなる一対のガス拡散層、および、グラファイトからなる一対のセパレータを順に配置し、各層の積層方向に圧力を加えた状態で固定して、図４に示すような単セルの燃料電池を作製した。各セパレータの表面には、燃料または酸化剤の流路が形成されており、セパレータを配置する際には、当該流路がガス拡散層の側を向くようにした。作製した燃料電池のセル面積は、電解質膜における触媒層が形成された部分の面積と等しい２５ｃｍ3である。
【００８４】
このように作製した燃料電池のアノード側に燃料として濃度１Ｍのメタノール水溶液を、カソード側に酸化剤として空気を流して発電させ、発電特性として、発電時におけるセルの電気抵抗（アノードセパレータとカソードセパレータとの間の抵抗）、および、セル電圧が０．４Ｖ時の出力特性を評価した。なお、発電条件は、セル温度７０℃、燃料の流量３．０ｍｌ／分、酸化剤の流量５００ｍｌ／分とした。
【００８５】
評価結果を以下の表１に示す。
【００８６】
【表１】
2008311197.tif 000003
【００８７】
表１に示すように、比較例であるサンプルＡ、Ｂに比べて、サンプル１、２では、触媒層維持率が大幅に改善した。また、比較例であるサンプルＣに比べて、サンプル３では、セル抵抗が低下するとともに出力特性が大きく向上した。これらの結果から、比較例サンプルに比べて実施例サンプルでは、電解質膜の特性の劣化が抑制されるとともに、電解質膜と触媒層との接合状態が向上できたと考えられる。
【産業上の利用可能性】
【００８８】
以上説明したように本発明によれば、高分子電解質膜の特性の劣化を抑制できるとともに、電解質膜と触媒層との間の良好な接合状態を実現できる膜−電極接合体の製造方法を提供できる。
【図面の簡単な説明】
【００８９】
【図１Ａ】本発明の製造方法の一例における一工程を模式的に示す断面図である。
【図１Ｂ】本発明の製造方法の一例における、図１Ａの工程に続く工程を模式的に示す断面図である。
【図１Ｃ】本発明の製造方法の一例における、図１Ｂの工程に続く工程を模式的に示す断面図である。
【図１Ｄ】本発明の製造方法の一例における、図１Ｃの工程に続く工程を模式的に示す断面図である。
【図１Ｅ】本発明の製造方法の一例における、図１Ｄの工程に続く工程を模式的に示す断面図である。
【図２】本発明の燃料電池用膜−電極接合体の一例を示す模式図である。
【図３】本発明の燃料電池用膜−電極接合体の別の一例を示す模式図である。
【図４】本発明の燃料電池の一例を示す模式図である。
【図５】実施例であるＭＥＡサンプル３の断面のＳＥＭ観察像を示す図である。
【図６】比較例であるＭＥＡサンプルＣの断面のＳＥＭ観察像を示す図である。
【符号の説明】
【００９０】
１  電解質膜
２  第１の触媒インク
３  凹凸部
４  第１の触媒層
５  第２の触媒インク
６  第２の触媒層
７  触媒層
７ａ  触媒層（アノード触媒層）
７ｂ  触媒層（カソード触媒層）
１１  燃料電池
１２ａ、１２ｂ  ガス拡散層
１３ａ  セパレータ（アノードセパレータ）
１３ｂ  セパレータ（カソードセパレータ）
１４ａ  流路（燃料流路）
１４ｂ  流路（酸化剤流路）
２１、３１  膜−電極接合体（ＭＥＡ）
【図１Ａ】
2008311197.tif 000004
【図１Ｂ】
2008311197.tif 000005
【図１Ｃ】
2008311197.tif 000006
【図１Ｄ】
2008311197.tif 000007
【図１Ｅ】
2008311197.tif 000008
【図２】
2008311197.tif 000009
【図３】
2008311197.tif 000010
【図４】
2008311197.tif 000011
【図５】
2008311197.tif 000012
【図６】
2008311197.tif 000013